КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас.%: глина тугоплавкая 20,0-30,0; кварциты 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса для производства кирпича, содержащая глину тугоплавкую, кварциты, дополнительно содержит вспученный перлит, олеат натрия и триполифосфат натрия при следующем соотношении компонентов, мас.%: глина тугоплавкая 70,2-72,2; кварциты 7,0-9,0; вспученный перлит 18,0-22,0; олеат натрия 0,4-0,6; триполифосфат натрия 0,2-0,4.
В таблице приведены составы керамической массы для производства кирпича.
Компоненты
Состав, мас.%
1
2
3
Глина тугоплавкая
70,2
71,2
72,2
Кварциты
7,0
8,0
9,0
Вспученный перлит
22,0
20,0
18,0
Олеат натрия
0,4
0,5
0,6
Триполифосфат натрия
0,4
0,3
0,2
Предел прочности при сжатии, МПа
-65
-65
-65
В составе керамической массы могут быть использованы глины тугоплавкие любых месторождений; кварциты, химический состав которых представлен главным образом кварцем.
Кварциты и вспученный перлит по отдельности размалывают (до прохождения через сетку №014), смешивают, добавляют измельченную глину тугоплавкую, олеат натрия, триполифосфат натрия и вновь смешивают. Массу увлажняют до 18-25% и формуют из нее пластическим способом кирпич, который сушат до влажности не более 6% и обжигают при температуре 1150-1200°С.
Источник информации
1. SU 1542932, С04В 33/00,1990.